(57)【要約】本発明は、支持体層上に被覆した親水性の熱可塑性フィルムを具える、液体不透過性で蒸気透過性の滑らない複合構造物に関し、支持体層は１より大きい摩擦係数を有する。本発明の複合構造物はさまざまな用途に使用することができ、その蒸気透過性と滑らない特性は、例えば、胸当て、発汗パッド、おむつ、生理用ナプキン、パンティライナ、及び失禁用製品などの吸収性物品に、並びに保護ベッドカバー、保護服などにも適している。
2004511363.tif 000002
【特許請求の範囲】
【請求項１】
親水性の熱可塑性フィルム及び支持体層を含む、蒸気透過性で液体不透過性の滑らない複合構造物であって、前記支持体層は向かい合わせに第１表面及び第２表面を有し、前記支持体層の第１表面が親水性の熱可塑性フィルムに面し、第２表面は１より大きい摩擦係数を有することを特徴とする複合構造物。
【請求項２】
前記支持体層の第２表面が１．３より大きい、更に好ましくは１．５より大きい、最も好ましくは１．７より大きい摩擦係数を有する、請求項１に記載の滑らない複合構造物。
【請求項３】
前記支持体層の第２表面はそこに塗布された滑らない材料を具え、前記材料はエチレンビニルアセテートコポリマー、ポリビニルアセテート、スチレン−ブタジエン、セルロースアセテートブチレート、エチルセルロース、アクリル酸コポリマー、エラストマー、合成ゴムホットメルト、ホットメルトポリエチレン、ホットメルトポリアミド、及びこれらの混合物から成る群から典型的に選択される滑らないラテックス又はホットメルトコーティングである、請求項１又は２に記載の滑らない複合構造物。
【請求項４】
前記支持体層の第２表面はそこに塗布された蒸気透過性の滑らない材料を具え、好ましくはウレタン結合を含むエラストマー及び／又はアクリル酸のアルキルエステルコポリマー原料物質である、請求項１〜３のいずれか一項に記載の滑らない複合構造物。
【請求項５】
前記支持体層の第２表面はそこに不連続な方法で塗布された滑らない材料を具え、請求項１〜４のいずれか一項に記載の滑らない複合構造物。
【請求項６】
前記熱可塑性フィルムが５重量％〜１００重量％のポリマー又はポリマー混合物を含む請求項１〜５のいずれか一項に記載の滑らない複合構造物。
【請求項７】
前記ポリマーが、ポリウレタン、ポリ−エーテル−アミドブロックコポリマー、ポリエチレン−アクリル酸コポリマー、ポリエチレンオキシド及びそのコポリマー、エチレンアクリルエステルコポリマー、ポリラクチド及びコポリマー、ポリアミド、ポリエステルブロックコポリマー、スルホン化ポリエステル、ポリ−エーテル−エステルブロックコポリマー、ポリ−エーテル−エステル−アミドブロックコポリマー、ポリアクリレート、ポリアクリル酸及び誘導体、アイオノマー、ポリエチレン−ビニルアセテート（ビニルアセテート含量が２８重量％超過のもの）、ポリビニルアルコール及びそのコポリマー、ポリビニルエーテル及びそれらのコポリマー、ポリ−２−エチル−オキサゾリン及び誘導体、ポリビニルピロリドン及びそのコポリマー、熱可塑性セルロース誘導体、及びこれらの混合物から成る群から選択される、請求項６に記載の滑らない複合構造物。
【請求項８】
前記熱可塑性フィルムが更に０重量％〜９５重量％、好ましくは２０重量％〜９０重量％の可塑剤又はそれらの混合物を含む、請求項１〜７のいずれか一項に記載の複合構造物。
【請求項９】
前記可塑剤が、クエン酸エステル、酒石酸エステル、グリセロール及びそのエステル、アジピン酸塩、セバシン酸塩、ソルビトール、エポキシ化植物油、重合植物油、多価アルコール、フタル酸塩、液体ポリエステル、グリコール酸塩、ｐ−トルエンスルホンアミド及び誘導体、グリコール及びポリグリコール、ソルビタンエステル、リン酸塩、モノカルボキシル脂肪酸（Ｃ８〜Ｃ２２）及びそれらの誘導体、及びそれらの混合物から成る群から選択される、請求項８に記載の複合構造物。
【請求項１０】
前記熱可塑性フィルムが更に０重量％〜６０重量％、好ましくは２重量％〜６０重量％、より好ましくは５重量％〜５０重量％、最も好ましくは１０重量％〜４０重量％の粘着性樹脂又は粘着性樹脂のブレンドを含む、請求項１〜９のいずれか一項に記載の複合構造物。
【請求項１１】
前記複合構造物が少なくとも２４時間当たり１００ｇ／ｍ２の水蒸気透過率を有する、請求項１〜１０のいずれか一項に記載の複合構造物。
【請求項１２】
前記支持体層が、織布、不織布、及び有孔フィルムから選択される、請求項１〜１１のいずれか一項に記載の複合構造物。
【請求項１３】
請求項１〜１２のいずれか一項に記載の複合構造物を具える吸収性物品。
【請求項１４】
前記複合構造物は前記吸収性物品のバックシートとして使用され、前記支持体層の第２表面はそのような物品の着用者の衣類に直接面する、請求項１３に記載の吸収性物品。
【請求項１５】
前記物品が、パンティライナ、生理用ナプキン、おむつ、発汗パッド、失禁用製品、保護ベッドカバー、保護服、マットレスカバー、又は胸当てである、請求項１３又は１４に記載の吸収性物品。
【発明の詳細な説明】
【０００１】
（発明の分野）
本発明は、典型的に支持体層上に薄く被覆した親水性の熱可塑性フィルムを具える、液体不透過性で蒸気透過性の滑らない複合構造物に関する。本発明の複合構造物はさまざまな用途を提供することができ、その滑らない特性と蒸気透過性は、例えば、おむつ、生理用ナプキン、パンティライナ、胸当て、失禁用製品、保護ベッドカバー、保護服などの吸収性物品に望ましい。
【０００２】
（発明の背景）
液体不透過性で蒸気透過性の材料は、当該技術分野において周知である。生理用ナプキン又はパンティライナなど、女性の泌尿生殖器領域に密接して着用されるさまざまな吸収性物品には、快適な着用を実現しながら、望ましくない汚れの浸透を防ぐために、典型的に衣類や下着に面する側に前記のような材料を使用する。このような衣類に面する側には通常、典型的には紙をはがすと使用可能になる粘着剤による取り付け手段が設けられている。
しかし、用途によっては、液体不透過性で蒸気透過性の材料／層に滑らない特性があるのがふさわしい。このような用途には、おむつ、保護ベッドカバー（マットレスカバーなど）、保護服、不感発汗などの問題によりパッドを必要とする女性用発汗パッド、とりわけ授乳中の母親によって使用される胸当てが挙げられる。
【０００３】
例えば、胸当てが典型的に一定の張力又は圧力を受けるとき（例えば、母親が子供を胸の前に抱いて子供の動きに直面している場合）、胸当ての位置が使用中にずれる可能性を最小限にするために、衣類（ブラ）に面する胸当ての表面と衣類（ブラ）の間の摩擦を増大させることが望ましい。例えば、女性がブラの胸の位置に胸当てを入れている場合に摩擦が増大すると、胸当てとブラの間の相対的な動きがなくなり（少なくとも動きが減り）、従って、胸当てを最初に適用した適切な位置に保つのを助ける。
それ故、液体不透過性で蒸気透過性であることが求められる用途に使用できる積層体及び複合材料にはさまざまなものがあるが、それにもかかわらず、これらの材料が多様な用途に使用できるように滑らない特性を有することが依然として求められている。
【０００４】
実際、本発明の目的は、有効な液体不透過性及び蒸気透過性を提供する一方、とりわけ胸当てなどの吸収性物品の衣類に面する表面（バックシートともいう）としての使用に好適な、滑らない積層体又は複合材料を提供することである。更に詳しくは、本発明の目的は、漏れや汚れの発生を減らして効果的な保護性能を実現させ、それにより、使用時の全体的な快適性を向上することによって自由に行動できるようにする一方で、胸当てなどの吸収性物品に使用することができる、前記のような滑らない積層体又は複合材料を提供することである。本発明の別の目的は、胸当てなどの吸収性物品の柔軟性を損なうことなく、このため全体的な快適性を損なうことなく、このような物品に使用することができる滑らない積層体又は複合材料を提供することである。本発明の更なる別の目的は、使用中に胸当てなどの吸収性物品の引っ張り強度を損なうことなく、このため濡れた状態下でも物品の一体性を損なうことなく、このような物品に使用することができる滑らない積層体又は複合材料を提供することである。
【０００５】
本発明の更なる目的は、簡単な費用効率的な方法でこのような滑らない材料を提供し、このためこのような材料を具える吸収性物品を提供することである。
これらの目的は、蒸気透過性で液体不透過性（本明細書では不浸透性とも呼ばれる）の滑らない複合構造物を提供することにより達成される。この複合構造物は、向かい合わせに第１表面及び第２表面を有する支持体層を具え、第１表面は親水性の熱可塑性フィルムに面し、第２表面は１より大きい摩擦係数を有する。このような複合構造物は、典型的にいわゆる通気可能なバックシートとして、例えば胸当てなどの吸収性物品に使用することができ、このとき支持体層の第２表面は着用者のブラに面する表面である。
【０００６】
都合がよいことに、本発明の複合構造物を、吸収性物品又はベッドカバー、手袋といったその他の紙製品の外層として使用する場合に、漏れや汚れの浸透を減らし、使用中に正しい位置にとどまることによって、優れた液体保護性能を提供する。実際、胸当てなどの物品の外層、つまり衣類（例えば、ブラ）に面する層として使用する場合に、正しい位置にとどまる特性により、濡れた肌が直接ブラと接することがなくなる。正しい位置にとどまる特性を備えた優れた液体保護性能を提供することで、使用中の全体的な快適性が向上され、自由に行動できるようになる。
都合がよいことに、本発明は製造方法が簡単である一方、卓越した蒸気透過性を有する液体不透過性で蒸気透過性の滑らない複合構造物を提供する。実際に、薄くて滑らないフィルム被覆を簡単に施すことができる。
【０００７】
（発明の背景技術）
蒸気透過性の複合構造物、吸収構造物にこれらの複合構造物を利用する方法、及びこのような蒸気透過性構造物を形成する低粘度熱可塑性組成物は、欧州特許第Ａ９６３，８３７号、欧州特許第Ａ９６３，７６０号、及び欧州特許第Ａ９６４，０２６号によって明らかにされている。開示されている熱可塑性組成物は、複数の従来の押出形成機を使用しなくても、基材上に望ましい厚さで被覆するよう簡単に処理できる。これらの処理は、熱可塑性ポリマーの粘度を低下させる好適な可塑剤又は可塑剤のブレンドを組成物に加えることにより、熱可塑性ポリマーの粘度を調整して行う。従って、基材上に低粘度ホットメルト組成物を直接被覆するための当該技術分野で既知の典型的な処理条件を利用して、これらの好ましい組成物を蒸気透過性で液体不透過性のフィルム又は層に形成することができる。しかし、前記の参照文献はいずれも、蒸気透過性で液体不透過性の滑らない複合構造物を開示しておらず、このような複合構造物を使用した吸収性物品はおろか、優れた蒸気透過性を提供する一方で、滑らない特性も有する胸当てのような吸収性物品も開示していない。
【０００８】
（発明の概要）
本発明は、蒸気透過性で液体不透過性の滑らない複合構造物を包含する。この複合構造物は、親水性の熱可塑性フィルム及び支持体層を具え、支持体層は向かい合わせに第１表面及び第２表面を有し、ここで支持体層の第１表面は親水性の熱可塑性フィルムに面し、第２表面は１より大きい摩擦係数を有する。本発明はまた、このような蒸気透過性で液体不透過性の滑らない複合構造物を具える吸収性物品、とりわけ胸当てを包含する。
【０００９】
（詳細な説明）
本明細書において、「親水性の熱可塑性フィルム」とは、材料の空隙又は孔から水蒸気を流出できないが、水蒸気の濃度が高いフィルムの片側で水分を吸収し、水蒸気の濃度が低いフィルムの片側で水分を脱離又は蒸発することにより、かなりの量の水蒸気をフィルムから発散させることができる連続したフィルムを意味する。
本発明の複合構造物は、蒸気透過性の熱可塑性組成物から形成される親水性の熱可塑性フィルムを具える。
蒸気透過性で液体不透過性の特徴を有する、親水性の連続した蒸気透過性で液体不透過性の層又はフィルム（「モノリシックフィルム」）の製造において、本明細書の使用に好適な熱可塑性組成物は当該技術分野の技術者に周知の熱可塑性組成物である。
【００１０】
典型的に、本発明の複合構造物の熱可塑性フィルムは、必須成分として前記フィルムの５重量％〜１００重量％のポリマー又はポリマー混合物を含む蒸気透過性の熱可塑性組成物から形成される。更に好ましくは、熱可塑性組成物は、１０重量％〜８０重量％、最も好ましくは２５重量％〜７０重量％の前記ポリマーを含む。
本明細書に使用する熱可塑性組成物は、典型的に、ポリウレタン、ポリ−エーテル−アミドブロックコポリマー、ポリエチレン−アクリル酸コポリマー、ポリエチレンオキシド及びそのコポリマー、エチレンアクリルエステルコポリマー、ポリラクチド及びコポリマー、ポリアミド、ポリエステルブロックコポリマー、スルホン化ポリエステル、ポリ−エーテル−エステルブロックコポリマー、ポリ−エーテル−エステル−アミドブロックコポリマー、ポリアクリレート、ポリアクリル酸及び誘導体、アイオノマー、ポリエチレン−ビニルアセテート（ビニルアセテート含量が２８重量％を超えるもの）、ポリビニルアルコール及びそのコポリマー、ポリビニルエーテル及びそれらのコポリマー、ポリ−２−エチル−オキサゾリン及び誘導体、ポリビニルピロリドン及びそのコポリマー、熱可塑性セルロース誘導体、又はこれらの混合物などの熱可塑性ポリマーを含む。
【００１１】
特に好ましい熱可塑性ポリマーは、熱可塑性ポリ−エーテル−アミドブロックコポリマー（例えば、Ｐｅｂａｘ（商標））、熱可塑性ポリ−エーテル−エステル−アミドブロックコポリマー、熱可塑性ポリエステルブロックコポリマー（例えば、Ｈｙｔｒｅｌ（商標））、熱可塑性ポリウレタン（例えば、Ｅｓｔａｎｅ（商標））、又はこれらの混合物である。
このような熱可塑性ポリマー又はポリマー混合物は、フィルム又は層を形成する典型的な既知の処理（例えば、高出力スクリュー押出成形を伴う押出成形処理）の処理条件において、溶融状態で通常は極めて粘稠であることができる。例えば、これらの熱可塑性ポリマー又はポリマー混合物は、ＤＳＣ（示差走査熱量計）の融点より２０℃高い温度において、１ラジアン／秒の振動数で、５０００ポアズより高い粘度を有することがある。このＤＳＣの融点とは、ＤＳＣのピーク、または１より大きいピークを示すポリマー混合物の場合には、ＤＳＣの最大ピークに相当する温度として認識される温度である。
【００１２】
好ましい熱可塑性ポリマー又はポリマー混合物の粘度は、好適な可塑剤又は可塑剤のブレンドを熱可塑性組成物に含むことにより調整される。この好適な可塑剤又は可塑剤の混合物とは、熱可塑性ポリマーと相溶性で、溶融状態で熱可塑性ポリマー又はポリマー混合物の粘度を下げるものである。
好適な可塑剤又は可塑剤のブレンドを含む本発明の熱可塑性組成物は、以下の複素粘度（η＊）を有する。
振動数が１ラジアン／秒、温度が２１０℃以下において、５０ポアズ＜η＊＜４０００ポアズ、好ましくは１００ポアズ＜η＊＜２０００ポアズ、更に好ましくは１００ポアズ＜η＊＜１０００ポアズであり、振動数が１０００ラジアン／秒、２１０℃以下のプロセス温度（Ｔ）において、η＊＜２０００ポアズ、好ましくはη＊＜１０００ポアズ、更に好ましくはη＊＜５００ポアズである。このとき、η＊は熱可塑性ポリマー組成物の複素粘度を表す。好ましくは、温度Ｔは２００℃以下、更に好ましくは１８０℃以下、最も好ましくは２００〜５０℃である。
【００１３】
上記の複素粘度を有する熱可塑性組成物は、親水性で連続した、蒸気透過性で液体不透過性の層又はフィルムを提供するという好ましい熱可塑性ポリマーの有利な特徴を保ちながら、低粘度ホットメルト組成物を支持体層又は基材上に必要な厚さの層で被覆するために当該技術分野で既知の典型的な被覆条件及び装置を使用して、支持体層又は基材上にフィルム又は層を被覆することができる。
このような粘度を有する熱可塑性組成物はまた、非常に薄いフィルム又は層を提供することもできる。本発明の複合構造物に使用する熱可塑性フィルムは、典型的に２００ミクロン未満、好ましくは１３０ミクロン未満、更に好ましくは８０ミクロン未満、より好ましくは７０〜０．５ミクロン、最も好ましくは５５〜２ミクロンの厚さを有する。
【００１４】
都合がよいことに、本明細書に使用するフィルムは、非常に薄いフィルムを形成することができ、同時に破損や孔の存在などフィルムの均一性に関する問題が生じないようにフィルムの物理的特性を保つことができる。
このような粘度を調整するための好適な可塑剤又は可塑剤のブレンドは、クエン酸エステル、酒石酸エステル、グリセロール及びそのエステル、アジピン酸塩、セバシン酸塩、ソルビトール、エポキシ化植物油、重合植物油、多価アルコール、フタル酸塩、液体ポリエステル、グリコール酸塩、ｐ−トルエンスルホンアミド及び誘導体、グリコール及びポリグリコール、ソルビタンエステル、リン酸塩、モノカルボキシル脂肪酸（Ｃ８〜Ｃ２２）及びこれらの誘導体、並びにこれらの混合物からなる群から選択することができる。これにより、基材上に低粘度ホットメルトを直接被覆するための当該技術分野で既知の典型的な処理条件を利用して、これらの好ましい組成物を蒸気透過性で液体不透過性のフィルム又は層に形成することができる。
【００１５】
本明細書で使用する熱可塑性組成物に含まれる可塑剤又は可塑剤のブレンドを、酸、エステル、アミド、アルコール、ポリアルコール、又はこれらの混合物から成る親水性可塑剤の群から更に選択すると、熱可塑性組成物から形成される結果的に生じる層又はフィルムは、同じ熱可塑性ポリマーを含むがこのような可塑剤を含まない熱可塑性組成物から形成される相当のフィルム又は層と比べる場合に、蒸気透過性が高いという利点があることも見出されている。
当然のことながら、好ましい親水性可塑剤又は親水性可塑剤のブレンドは、前記熱可塑性組成物を基材上に望ましい厚さの層又はフィルムで被覆することにより処理を可能にするため、本明細書に使用される熱可塑性組成物の粘度を好ましい値に調整することもできる。
【００１６】
本明細書の好ましい実施例の好適な親水性可塑剤は、クエン酸エステル、酒石酸エステル、グリセロール及びそのエステル、ソルビトール、グリコール酸塩、及びこれらの混合物である。
それ故、熱可塑性ポリマー成分に加えて、熱可塑性組成物は可塑剤又は可塑剤のブレンドを更に含むことが好ましく、その含量は、熱可塑性組成物の好ましくは０重量％〜９５重量％、更に好ましくは２０重量％〜９０重量％、最も好ましくは２５重量％〜７５重量％である。
【００１７】
本発明の複合構造物のポリマーフィルムを形成する熱可塑性組成物は、フィルムの処理可能性及び物理的特徴、並びにフィルムの粘着性、光及び酸素による耐劣化性、外観などのその他の特徴を更に向上させるために、追加の任意成分を含むことができる。
このような任意成分は、軟化点が１２５℃以下の粘着性樹脂又は粘着性樹脂のブレンドを含む。好ましい樹脂は、５０重量％までの割合で存在することができ、ロジン及びロジンエステル、炭化水素樹脂、脂肪族樹脂、テルペン及びテルペン−フェノール樹脂、芳香族樹脂、Ｃ５の合成樹脂、Ｃ５〜Ｃ９の合成樹脂の混合物、及びこれらの混合物から選択することができる。
本明細書の使用に特に好適な粘着性樹脂は、欧州特許出願第００，１１６，２８４．１号（２０００年８月１０日出願）「湿気透過性がある構造用の付着特性を改良した熱可塑性の親水性ポリマー組成物（Ｔｈｅｒｍｏｐｌａｓｔｉｃ ｈｙｄｒｏｐｈｉｌｉｃ ｐｏｌｙｍｅｒｉｃ ｃｏｍｐｏｓｉｔｉｏｎｓ ｗｉｔｈ ｉｍｐｒｏｖｅｄ ａｄｈｅｓｉｖｅ ｐｒｏｐｅｒｔｉｅｓ ｆｏｒ ｍｏｉｓｔｕｒｅ ｖａｐｏｕｒ ｐｅｒｍｅａｂｌｅ ｓｔｒｕｃｔｕｒｅｓ）」（Ｐ＆Ｇ番号ＣＭ２４０６Ｆ）に記載されているものである。
【００１８】
本明細書の詳細な実施形態では、熱可塑性フィルムの摩擦特性を増大させることが望ましく、摩擦特性は、熱可塑性組成物に添加する粘着性樹脂又は粘着性樹脂のブレンドを適切に選択することにより増大する。実際に、室温における前記熱可塑性組成物の残存粘着性を調整することが可能である。これにより、今度は、複合構造物に含まれる前記熱可塑性組成物から形成される層とその隣り合う別の層との間で、使用条件において確立される摩擦を調整することができる。（この隣り合う別の層とは、典型的には支持体層及び／又は熱可塑性組成物から形成される前記の層と隣り合う可能性のある別の層のことであり、例えば、複合構造物が吸収性物品のバックシートとして使用される場合には、吸収性物品のコアである。このとき、熱可塑性フィルムは２つの向かい合わせの表面を有し、一方の表面は吸収性物品のコアに直接面し、もう一方の表面は支持体層に面する。）本発明の別の実施形態では、熱可塑性フィルムは、着用者の衣類（着用者の衣類に面する外側の表面として使用する場合）又はマットレスの表面（マットレスカバーの外側の表面として使用する場合）に面することができる。摩擦が増大すると、実際に隣り合う層の表面に対する相対的な動きを回避するか、少なくとも動きを減らし、事実上、液体不透過性で蒸気透過性の熱可塑性フィルムの安定性が増す。
【００１９】
本明細書に使用する粘着性樹脂又は粘着性樹脂のブレンドを適切に選択することにより、熱可塑性組成物の室温における残存粘着性を調整することも可能であり、従って、前記熱可塑性組成物から形成される層の室温における残存粘着性を感圧接着剤の典型的な特徴を有する範囲に調整することができる。言い換えれば、熱可塑性組成物は、感圧接着剤のように機能するよう配合することができるため、本発明の複合構造物に含まれる熱可塑性組成物の層が、適用される表面に実際にくっつくことができるように層の摩擦を増大することができる。摩擦及び実際の粘着性が増加すると滑らかな推移が存在するので、熱可塑性組成物の室温における残存粘着性は適切に調整され得る。
【００２０】
従って、本明細書で選択するのに特に好ましい粘着性樹脂又は粘着性樹脂のブレンドは、軟化点が１２５℃以下のものであり、ロジン及びロジンエステル、テルペン−フェノール樹脂、芳香族樹脂、及びこれらの混合物から成る群から選択される。
本明細書に使用する熱可塑性組成物は、粘着性樹脂のブレンドを含むことが最も好ましく、このとき、粘着性樹脂の混合物の０重量％〜２０重量％、好ましくは２重量％〜１５重量％の割合で、軟化点が２５℃以下の樹脂又は樹脂の混合物を含み、粘着性樹脂の混合物の８０重量％〜１００重量％、好ましくは８５重量％〜９８重量％の割合で、軟化点が７０℃以上の樹脂又は樹脂のブレンドを含むように、上記の中から選択することが好ましい。
【００２１】
従って、前記の好ましい粘着性樹脂のブレンドは、本発明の複合構造物の熱可塑性フィルムを形成するために簡単に処理できる熱可塑性組成物を提供する。その上、好ましい粘着性樹脂のブレンドは、熱可塑性組成物から形成された結果的に生じる熱可塑性フィルムの残存粘着性を調整することができ、従って、適用される表面に対する摩擦特性を所望のように調整することができる。
本発明の複合構造物の熱可塑性フィルムを形成する熱可塑性組成物は、典型的に熱可塑性組成物の０重量％〜６０重量％、好ましくは２重量％〜６０重量％、更に好ましくは５重量％〜５０重量％、最も好ましくは１０重量％〜４０重量％の粘着性樹脂又は粘着性樹脂のブレンドを含む。
【００２２】
その他の任意成分には、酸化防止剤、紫外線防止剤、色素、及びこれらの混合物が含まれ、これらの成分は、組成物の１０重量％まで割合で熱可塑性組成物中に存在することができる。
本明細書で使用する熱可塑性組成物は、典型的に、熱可塑性ポリマー又はポリマー混合物、任意の可塑剤又は可塑剤のブレンド、並びに任意の粘着性樹脂又は粘着性樹脂のブレンドを提供する工程、これらの成分を加熱する工程、及びこれらの成分を混合する工程を含む方法で製造することができ、例えば、既知の好適な混合機を用いて、溶融状態で望ましい複素粘度η（を有する熱可塑性組成物を形成することができる。
【００２３】
本発明に従って、蒸気透過性で液体不透過性の複合構造物は、本明細書に記載する熱可塑性組成物を支持体層又は基材上に被覆することにより、前記の熱可塑性組成物から形成することができる。本発明の熱可塑性組成物から形成されるフィルム（層ともいう）は、層又はフィルムの厚さが０．５μｍ以上で、少なくとも２４時間当たり１００ｇ／ｍ２、好ましくは少なくとも２４時間当たり３００ｇ／ｍ２、最も好ましくは少なくとも２４時間当たり５００ｇ／ｍ２の水蒸気透過率を有することが好ましい。
【００２４】
本明細書に記載する熱可塑性組成物から層又はフィルムを形成する方法は、典型的に、前記組成物を提供する工程、これらの組成物を加熱して流動性にする工程、及びこれらの組成物を溶融状態で基材上に望ましい厚さの層で被覆する工程を含む。前記の基材は単なる形成基材であってもよいが、一方、この形成基材は、望ましい厚さのフィルム又は層を形成するために熱可塑性組成物を被覆した後、基材からフィルム又は層を外して使用する。このように本発明の好ましい実施形態では、熱可塑性組成物と、この熱可塑性組成物を被覆した支持体層又は基材を具える蒸気透過性で水不透過性の複合構造物を形成し、このとき支持体層又は基材も蒸気透過性である。
【００２５】
このような実施形態は、蒸気透過性で液体不透過性の複合構造物を提供し、このとき本明細書に記載する熱可塑性組成物から形成されるフィルムは単に液体バリアーを提供することによって複合材料の性能を高めているので、都合がよいことに、可能な限りフィルムを薄くすることができる。残った複合材料の性能の物理的特徴は、好ましくは得られた構造物から与えられるため、構造物は支持体層としても機能することが好ましい。
基材又は支持体層は、蒸気透過性のいかなる有用な層であってもよく、好ましくは少なくとも２４時間当たり１００ｇ／ｍ２、更に好ましくは少なくとも２４時間当たり３００ｇ／ｍ２、最も好ましくは少なくとも２４時間当たり５００ｇ／ｍ２の蒸気透過性を有する。
本明細書の使用に好適な支持体層には、２次元平面状ミクロ及びマクロ孔質フィルム、巨視的に伸張されたフィルム、形成有孔フィルム、不織布層及び織布層が含まれる。本発明に従って、前記の層の孔はどのような形状であってもよいが、球形または横長形が好ましく、さまざまな寸法にすることもできる。これらの孔は、層の表面全体に均一に分散していることが好ましいが、表面の特定の領域だけに孔を有する層も想定される。
【００２６】
好適な２次元多孔性平面層は、当該技術分野で既知のいかなる材料によっても製造することができるが、一般的に入手可能なポリマー材料から製造することが好ましい。好適な材料は、ＸＭＰ−１００１（Ｍｉｎｎｅｓｏｔａ Ｍｉｎｉｎｇ ａｎｄ Ｍａｎｕｆａｃｔｕｒｉｎｇ Ｃｏｍｐａｎｙ（米国ミネソタ州セントポール））及びＥｘｘａｉｒｅ ＸＢＦ−１０１Ｗ（Ｅｘｘｏｎ Ｃｈｅｍｉｃａｌ Ｃｏｍｐａｎｙにより供給）である。本明細書で使用するとき、２次元平面層という用語は、奥行きが１ｍｍ未満、好ましくは０．５ｍｍ未満の層を指し、層の孔は、層の長さに沿って均一の平均直径を有し、層の平面から突き出していないものとする。支持体層として使用する有孔材料は、欧州特許第２９３，４８２号及びその参照文献に記載されているような、当該技術分野で既知のいかなる方法をも使用しても製造することができる。更に、この方法で製造する場合、孔の大きさは、層の平面に圧力を適用することにより（つまり、層を引き伸ばすことにより）増大することができる。
【００２７】
好適な有孔成形フィルムには、衣類に面する層の表面の水平面を越えてコアの方向に延びる分離した孔を有するフィルムが含まれ、これらの孔は突出部を形成している。この突出部は、その末端に開口部を有する。好ましくは前記突出部が、米国特許第３，９２９，１３５号に記載されている突出部と同じ漏斗状である。平面内にある孔と突出部自体の末端にある開口部は、突出部末端の開口部の横断面の寸法又は面積が、衣類に面する層の表面内にある孔の横断面の寸法又は面積より小さければ、円形又は非円形であることができる。前記の有孔成形フィルムは、完全ではなくとも、少なくとも実質的に流体がコアに向かって一方向に移動するように、単一方向性であることが好ましい。
本明細書の使用に好適な巨視的に伸張されたフィルムは、例えば、米国特許第４，６３７，８１９号及び米国特許第４，５９１，５２３号に記載されているフィルムを含む。
【００２８】
本明細書の使用に好ましい支持体層には、織布層及び不織布層が含まれる。
本発明の好ましい実施形態の複合体は、熱可塑性組成物を支持体層又は基材上に望ましい厚さの層で被覆することができる複合体を提供することが可能であるので、とりわけ好都合である。望ましい厚さの熱可塑性組成物を提供するために、低粘度ホットメルトを直接被覆するための当該技術分野で既知の典型的な被覆条件及び装置を容易に利用することができる。
支持体層として機能する基材上に熱可塑性組成物を被覆することによって複合積層体を形成できる方法は、国際公開第９６／２５９０２号に記載されている。
熱可塑性組成物と基材を永久的に接着するために追加の接着剤を必要としない好ましい複合体を形成するために、層の形態である熱可塑性組成物は、少なくとも被覆温度において、支持基材に対する接着特性を示すことが好ましい。
【００２９】
蒸気透過性で液体不透過性の複合構造物は、少なくとも２４時間当たり１００ｇ／ｍ２、更に好ましくは少なくとも２４時間当たり３００ｇ／ｍ２、最も好ましくは少なくとも２４時間当たり５００ｇ／ｍ２の総体的な蒸気透過率を有することが好ましい。
本明細書に記載する支持体層は、向かい合わせに第１表面及び第２表面を有する。支持体層の第１表面は、複合構造物の熱可塑性フィルムに面する表面であり、支持体層の第２表面は、第１表面の反対側の表面である。本発明に従って、複合構造物の支持体層は、滑らない特性を備えた本明細書で支持体層の第２表面と呼ばれる表面上に適用される。
【００３０】
「滑らない」という用語は、ヒトの肌又は吸収性物品の別の層、又はその他の表面に接触させて使用する場合に、実質的に滑りにくくするように修正又は処理した表面（典型的には熱可塑性フィルムに面していない支持体層の表面）を有する液体不透過性で蒸気透過性の本発明の複合構造物を説明するために、一般的に本明細書において使用される。この表面の静止摩擦係数は、一般に１より大きく、好ましくは１．３より大きく、更に好ましくは１．５より大きく、最も好ましくは１．７より大きい。
本発明の複合構造物の滑らない表面の摩擦係数は、張力試験機（ソフトウェアプログラム番号６１００−０１４「Ｐｅｅｌ， Ｔｅａｒ， Ｂｌｏｃｋ ａｎｄ Ｆｒｉｃｔｉｏｎ ｔｅｓｔ」（摩擦試験機能を選択）を備えた６０００シリーズの制御コンソールを備えたＩｎｓｔｒｏｎ ６０２１型）を使用して、ＡＳＴＭ Ｄ１８９４（塑性体フィルム及びシートの静止及び運動摩擦係数の標準試験方法）に従って評価することができる。試験パラメータは、初期長２ｍｍ、終点１００ｍｍ、試験速度１５０ｍｍ／分である。試験は滑動体と静止金属平面（ＡＳＴＭ法の組み合せＣ）を使用して行う。金属平面（「プレート」とも呼ぶ）の大きさは５１５×１５２×９ｍｍである。
【００３１】
本発明に従って、測定はすべて６．２５ｃｍ×６．２５ｃｍの正方形の滑動体（重量２００ｇ）を使用して行った。本発明に従って使用する摩擦係数は、本発明の支持体層と基準材料で覆われた金属平面の間でＡＳＴＭ試験方法に従って測定した摩擦の測定結果であり、このとき基準材料は、ｔｅｓｔｅｘ ５３９４７（ドイツ、ネッテスハイム）が供給している７６ｍｍ×４６０ｍｍに切断した白色の綿１００％の織物（４２９−ｗ型）である。この綿織物は試験毎に新しいものと取り替える。この綿織物は、滑動体を引く方向と反対側の末端部だけ金属平面上に固定する。
本発明に使用するのに好適な滑らない材料は、ラテックス又はホットメルト被覆を含むいかなる材料であってもよく、これらのラテックス又はホットメルト被覆は、本発明の支持体層に適用する場合に、支持体層の摩擦係数に匹敵する滑らない特性を十分に有する。あるいは、本明細書に記載する滑らない材料は、所望であれば、熱可塑性フィルム上にも適用し、かかる材料の摩擦係数を増加させることができる。
【００３２】
本明細書に使用するのに好適な滑らない材料には以下の群の材料が含まれるが、これらに限定されない。
−ホットメルトとして、又は水原料物質被覆として適用することができるエチレンビニルアセテートコポリマー。好ましい材料は少なくとも２８％のビニルアセテートを有する。
−典型的に水原料物質エマルションにて使用するポリビニルアセテート。
−エマルションにて、又はホットメルトとして適用するスチレン−ブタジエン。
−通常はホットメルト被覆を行うセルロースアセテートブチレート。
−通常は可塑剤及び樹脂とブレンドし、ホットメルトとして適用するエチルセルロース。
−通常はブレンドしないエマルション系であるアクリル。
−エラストマー。
−エラストマー及びスチレンブロック、ゴム、樹脂、可塑剤ブレンドを有するＫｒａｔｏｎ（登録商標）ブロックコポリマーである合成ゴムホットメルト。
−ポリエチレン（単独又はブレンド）、ポリアミドなどのその他のホットメルト。
【００３３】
本明細書の使用に好ましい滑らない材料は、エチレン−ビニルアセテートコポリマー、メタクリル酸のアクリルターポリマー、アクリルコポリマー、エチレン−ビニルアセテート／樹脂ラテックスエマルション、エチレン−ビニルアセテートホットメルト接着剤、合成ゴム（エラストマー及びスチレン成分を備えるブロックコポリマー）ホットメルト接着剤及びポリビニルアセテート／樹脂エマルションである。このような材料は、Ｈ．Ｂ． Ｆｕｌｌｅｒ Ｃｏｍｐａｎｙ、Ｅ．１． Ｄｕｐｏｎｔ ａｎｄ Ｆｉｎｄｌｅｙ Ａｄｈｅｓｉｖｅｓなどから入手可能である。
好ましい実施形態では、本明細書に使用する滑らない材料は、ある程度の水蒸気透過性を提供するものである。実際に本明細書の使用に特に好適なかかる滑らない材料は、少なくとも０．５μｍの厚さの連続した層の形態で使用する場合に、少なくとも２４時間当たり１００ｇ／ｍ２、更に好ましくは少なくとも２４時間当たり３００ｇ／ｍ２、最も好ましくは少なくとも２４時間当たり５００ｇ／ｍ２の水蒸気透過率を有する。
【００３４】
驚くべきことに、このような被覆材料を使用することによって、本発明の複合構造物の蒸気透過性は、わずかに低下するだけか、又は全く低下しない。言い換えれば、滑らない特性を複合構造物の通気特性を損なわずに実現することができる。本明細書の使用に好ましい滑らない材料は、それ自体が親水性の滑らない材料であるか、又は親水性の形態（例えば水原料物質溶液／分散剤又はエマルション）で適用される。これらの材料は、水蒸気の濃度が高い片側で水分を吸収し、水蒸気の濃度が低いもう片側で水分を脱離又は蒸発することにより、かなりの量の水蒸気が材料の厚みを抜けて発散する能力を有する。
本明細書の使用に特に好適な滑らない蒸気透過性の材料には、ウレタン結合を含有するエラストマーなどの水分透過性のポリマー樹脂が含まれ、これらのポリマー樹脂は、樹脂の厚みを抜けて水蒸気が発散できる。ウレタン結合を含むかかるエラストマーには、シリコーン（例えば、熱処理シリコーン、縮合処理シリコーン、及びＲＴＶシリコーン）ポリウレタンが挙げられる。好ましいエラストマーは、ＧＥ Ｓｉｌｉｃｏｎｅｓ， Ｉｎｃ．（ニューヨーク州ウォーターフォード）からのＲＴＶ ８６３である。
【００３５】
その他の特に好適な蒸気透過性の滑らない材料には、コモノマーを備えるアクリル酸のアルキルエステルのコポリマーが含まれる。このようなアクリル酸のアルキルエステルコポリマー原料物質材料は、においも色もない一方、簡単に処理することができ、柔らかな手触り又は感触を与えるという利点を持ち合わせるため、特に好適である（これらの性質は、例えばエラストマーポリマーとは対照的である。エラストマーポリマーは、通常、望ましくないにおいを有し、支持体層と一緒に処理すると支持体層の色を黄色又は褐色に変色し、ユーザーが製品を選択する際にこれらの特性はマイナスに働くので、ユーザーに受け入れられない場合がある）。都合がよいことに、このようなアクリル酸のアルキルエステルコポリマー原料物質材料は、乾いた状態だけでなく濡れた状態（典型的には不慮の漏れ又は汚れが発生した状態）においても、本発明の複合構造物に対して滑らない特性を有する。また、このようなコポリマー原料物質材料は室温で処理する能力を有する。言い換えれば、コポリマー原料物質材料の架橋は、室温における通常の使用に影響しないものと考えられ、それにより、通常の使用条件において滑らない特性の持続力を強化させる一因となる。更に、このようなコポリマー原料物質材料は、室温では非粘着性であるため、べたつくことなく優れた滑らない特性を提供する。実際に、このようなコポリマー原料物質材料は、−４０℃より低いガラス転移温度（Ｔｇ）を有する。これよりも低い温度では、コポリマー原料物質材料は固い状態だが、これより高い温度では柔らかくなる。使用温度（室温）では、コポリマー原料物質材料は柔軟性を有する。
【００３６】
このようなコポリマー原料物質材料は、５５重量％〜９０重量％のアクリル酸のアルキルエステルを含有することができ、このときアルキル基は、１〜８個の炭素原子、５重量％〜４０重量％のアクリロニトリル、及び０．５重量％〜１０重量％の架橋コモノマーを含有することができる。これらの合計は当然１００重量％である。本明細書の使用に典型的な架橋コモノマーには、Ｎ−メチロールアクリルアミド、Ｎ−メチロールメタクリルアミド、グリシジルアクリレート、グリシジルメタクリレートなどが含まれる。
【００３７】
このようなコポリマーは好適な重合方法で調製することができる。通常、有機溶媒の媒質中において溶媒の還流温度でコモノマーの混合物を加熱することにより重合を行い、それ故、一定温度を保ち、溶媒の蒸発における反応熱を発散させることができる。これらの重合では、過酸化水素又はアゾ系の触媒の反応を促す溶媒可溶性の遊離基を利用する。結果的に生じるポリマーが溶媒に不溶性であるなら、ポリマーをろ過し、洗浄した後、ポリマーが溶解できる溶媒に溶かすことができる。コポリマーは、コポリマーを調整したラッカーの形態で利用することができ、又はこれらのラッカーは、支持体層に適用する前に水性エマルションに転化することができる。それ故、これらのコポリマーのラッカーは、ラッカーを激しく撹拌させながらポリビニルアルコール、モルホリン−オレイン酸混合物などの乳化剤の水溶液を加えることによって、容易に乳化することができる。次に、フラッシュ蒸留又はその他のいかなる方法でも混合液から有機溶媒を除去する。重合は、界面活性剤などの乳化剤を使用して、コモノマーを小さな液滴として大量の水に分散させることにより行うこともできる。その後、例えば過硫酸などの水溶性の触媒を加えて重合を行う。いずれにしても、コポリマーの処方の固体含量は、３０重量％〜６５重量％の範囲であることができる。
【００３８】
上記のコポリマーに加えて、所望であれば、滑らないコポリマー原料物質材料もまた、その他の成分（不活性充填剤、色素、触媒剤、酸化防止剤、紫外線安定剤、希釈溶液、熱硬化性樹脂、可塑剤など）も含むことができる。
市販されているアクリル酸のアルキルエステル原料物質コポリマーの例には、Ｎａｔｉｏｎａｌ ＳｔａｒｃｈのＮａｃｒｙｌｉｃ Ｘ４４４５（登録商標）が挙げられる。このようなコポリマーは、米国特許第３，３３６，１４９号に詳細に記載されており、参照として本明細書に組み込まれている。
滑らない材料は、スプレー法、シルクスクリーン印刷法又はフロック印刷法、ロッド被覆法又はグラビア（写真凹版）印刷法を含む、当該技術分野の技術者に周知のいかなる従来の被覆方法においても適用することができる。。
【００３９】
典型的な滑らない材料には、例えば、Ｎａｔｉｏｎａｌ ＳｔａｒｃｈからＮａｃｒｙｌｉｃ Ｘ４４４５（登録商標）の商品名で市販されている親水性エマルションに分散した形態のアクリル酸のアルキルエステル原料物質コポリマー（ポリマーは界面活性剤安定型ポリマーであり、水原料物質エマルションを含有する）があり、これらは、エアレススプレー技術を使用して、表面被覆として支持体層（好ましくは不織布）の表面に適用し、このエアレススプレー法では、霧状にスプレーするために、空気の代わりに水圧を利用する。この方法は、分散液を室温で、又は９０℃まで予備加熱することによって使用することができる。分散液は、製造元から供給されるような非揮発性の含量（典型的には３５〜６０％）でスプレーするか、又は水で希釈してスプレーし、乾いた状態の望ましい結合材を不織布などの支持体層上に添加することができる。ポリマーの分散液は熱を加えることによって、典型的には、望ましい最終用途の特徴が得られるまで固着したウェブを産業用乾燥機に通すことによって、乾燥及び処理される。
【００４０】
滑らない被覆材料は、従来のいかなる方法でも連続的又は不連続的な方法で支持体層の表面に適用することができる。本明細書において、「不連続的」な適用とは、支持体層の表面の一部分を滑らない材料で被覆せずに残すことを意味する。従って、この支持体層の被覆されていない部分によって、本発明の複合構造物の蒸気透過性を高く保つことができる。本明細書の実施形態では、使用する滑らない材料自体が、ある程度の蒸気透過性を有するため、どのような適用パターン（不連続的又は連続的）を選択しても、複合構造物の蒸気透過性はほとんど影響を受けない。
滑らない被覆材料は、間隔を空けた小さなドット状又はドーム状の形態（円形、多角形、正方形、五角形など）で適用することができ、又は、格子状、縞状、斜め縞状、又はその他意図する用途に応じたいかなる配列など、さまざまなパターンで交差する線状であることができる。滑らない材料は、支持体層の全表面のうち、一部の表面積だけに不連続的なパターンで適用することができ、適用する支持体層の全表面積の１〜９８％を覆うのに適した大きさ及び分布を有することが好ましい。更に好ましくは、滑らない材料は支持体層の全表面積の約３〜８５％、より好ましくは１０〜７０％を覆うことが好ましい。
【００４１】
図１及び図２に示すように、支持体層２又は２０は、向かい合わせに第１表面及び第２表面２Ｂ及び２Ａ、又は２０Ｂ及び２０Ａを有し、支持体層２又は２０の第１表面２Ｂ又は２０Ｂは親水性の熱可塑性フィルム３又は３０に面し、第２表面２Ａ又は２０Ａは不連続的なパターンで滑らない材料を具える。このパターンは多数の小さなドット状又はドーム状の突起４を具えるか、又は格子状のパターン４０である。
本明細書のある実施形態では、本発明の複合構造物上に滑らない材料を不連続的なパターンで適用し、滑らない材料を適用するパターンは、方向によって非対称となるように意図的に選択して、方向が異なると摩擦係数も異なるようにすることができる。このような状態は、ある方向では滑りに対する抵抗性を高めると有利であるが、別の方向ではかなり滑ることができるという応用例において、特に望ましいことがある。
【００４２】
本発明の複合構造物は、具体的には生理用ナプキン、胸当て、発汗パッド、及びパンティライナといった、使い捨て吸収性物品のバックシートとして使用するのに特に好適である。
本明細書において使用される「使い捨て」という用語は、一般的に洗濯することを意図しない、又は吸収性物品として再生若しくは再使用することを意図しない物品を説明する（つまり、１回使用後に捨てる、好ましくはリサイクルする、堆肥にする、又は環境に適した方法で廃棄することを意図する）。
このような使い捨て吸収性物品は、液体透過性トップシート、吸収性コア、及びバックシートなど、技術者に周知の構成成分を典型的に具える。複合構造物の滑らない表面は、吸収性物品（胸当てなど）のバックシートとして使用する場合には、典型的に製品の着用者の衣類（胸当ての場合はブラ）に面する。所望であれば、衣類に取り付ける従来の粘着剤と組み合せて使用することもできる。このような粘着剤の取り付け手段は、ある動作をする間（例えば、胸当ての使用中に部分的にブラをはずしたり、ブラの上に着ている衣類を脱いでパッドを調べる場合など）、ブラに取り付けた胸当ての位置を保つのに望ましいことがある。
【００４３】
本発明の複合構造物を胸当てなどの吸収性物品のバックシートとして使用する場合、薄さに関する利点、優れた蒸気透過性、及び製品全体の保護特性（漏れ防止）を有すると同時に、着用者にとって柔軟性及び快適性が更に向上し、通常の使用条件において正しい位置にとどまるという特性も提供する。
【００４４】
このような複合構造物は、例えば、靴下、手袋、手術用布帛又は医療用保護服（手術用ドレープ、手術服、及び遮断服）などのその他の使い捨ての用途にも使用することができる。更に特定の用途には、本明細書に記載の複合構造物を具える蒸気透過性で液体不透過性の使い捨てマットレスカバーがあり、この複合構造物は熱可塑性フィルムを具え、滑らない材料を適用した支持体層の外側表面（本明細書では支持体層の第２表面ともいう）がユーザーの肌に面するように、使用時には、熱可塑性フィルムがマットレスに直接接する。滑らない表面は、発汗又は失禁でマットレスの表面が過度に滑りやすくなるため、病人が椅子又はベッドからうっかり滑り落ちることを防ぐと考えられる。本明細書で使用するとき、マットレスという用語は、綿、毛、羽毛、気泡ゴム、コイルばねの配列のような弾力的な材料が入っている布地ケースを表す。従って、特にベッド用マットレスを表すが、その他にも、まくら、クッション、掛け布団、羽毛掛け布団、ヘッドボードのようなベッドの布張り部分、ソファ又は肘掛け椅子の布張り部分が含まれる。このような使い捨てマットレスカバーは、単に本発明の複合構造物だけで構成されることができるが、好ましい場合には、このような複合構造物を１つ以上のその他の材料と組み合せて、マットレスカバーに層状の複合構造物が具えるようにする。マットレスカバーは、本明細書で記載する同種の熱可塑性組成物、又は本明細書で記載する異種の熱可塑性組成物を２つ以上の成分を含むことができる。
【００４５】
蒸気透過性試験
蒸気透過性試験は、通気性フィルム／層又は本発明の複合構造物の蒸気透過性を定量化するために利用される。
【００４６】
試験方法の基本原理
試験の基本原理は、試験を行う層／フィルム又は複合構造物の水蒸気透過量を計ることである。適用される試験方法は、標準的な方法、すなわちＡＳＴＭ Ｅ９６−８０、Ｂ法、２３℃における水試験（Ｗａｔｅｒ Ｍｅｔｈｏｄ ａｔ ２３°Ｃ）である。試験は、２４時間、温度２３℃及び湿度５０％ＲＨに保たれた、安定した温度／湿度の実験室で行われる。
蒸気透過性値は重量減少量として測定され、重量減少量をサンプル容器の開口面積で除して、１日当たりの量を表す。
つまり、蒸気透過性＝重量減少（ｇ）／（ｍ２／２４時間）
【００４７】
実施例１
本発明の複合構造物の熱可塑性フィルムの実施例は、Ｅｌｆ Ａｔｏｃｈｅｍ（フランス）からＰｅｂａｘ ２５３３（登録商標）の商品名で入手可能なポリエーテル−アミドブロックコポリマーをＲｅｉｌｌｙ ＣｈｅｍｉｃａｌｓからＣｉｔｒｏｆｌｅｘ Ａ４（登録商標）の商品名で入手可能なアセチルトリブチルシトレート、Ｈｅｒｃｕｌｅｓ Ｉｎｃ．からＲｅｓ Ａ−２６９０及びＲｅｓ Ａ−２６９１のコード名で入手可能な樹脂、Ｃｉｂａ−Ｇｅｉｇｙから入手可能なＩｒｇａｎｏｘ １０１０（登録商標）及びＰＳ８００（登録商標）（抗酸化剤）と混合することにより得られる。
熱可塑性フィルムの組成（重量％）は以下のとおりである。
【００４８】
Ｈｅｒｃｕｌｅｓ Ｉｎｃ．からＲｅｓ Ａ−２６９０のコード名で入手可能な樹脂１４．８５％
Ｈｅｒｃｕｌｅｓ Ｉｎｃ．からＲｅｓ Ａ−２６９１のコード名で入手可能な樹脂１４．８５％
これらの樹脂は欧州特許第００，１１６，２８４．１号に記載されている。
Ｒｅｉｌｌｙ ＣｈｅｍｉｃａｌｓからＣｉｔｒｏｆｌｅｘ Ａ４（登録商標）として入手可能なアセチルトリブチルシトレート２５％
Ｅｌｆ ＡｔｏｃｈｅｍからＰｅｂａｘ ２５３３（登録商標）として入手可能なポリエーテルブロックアミド４５％
Ｃｉｂａ Ｇｅｉｇｙから入手可能なＩｒｇａｎｏｘ １０１０（登録商標）０．１５％
Ｃｉｂａ Ｇｅｉｇｙから入手可能なＩｒｇａｎｏｘ ＰＳ ８００（登録商標）０．１５％
ブレンドを１７５℃で溶融して被覆し、厚さ約５０μｍのフィルムを得た。次に、ｌｉｅｓｓｔｏｆｆｗｅｒｋ Ｃｈｒ． Ｈ． Ｓａｎｄｌｅｒ Ｇｍｂｈ＆ Ｃｏ．ＫＧから材料コードＳａｗａｂｏｎｄ ４１２４（登録商標）として供給される１００％ポリプロピレンを熱接着した不織布から構成される支持体層上にフィルムを直接ラミネートした。
【００４９】
複素粘度η（はＲｈｅｏｍｅｔｒｉｃｓ Ｃｏ．から入手可能なＲｈｅｏｍｅｔｅｒ　ＲＤＡ−ＩＩを使用して測定し、水蒸気透過性はＡＳＴＭ Ｅ−９６「Ｕｐｒｉｇｈｔ Ｃｕｐ」法に従って、２３℃における水蒸気透過率（ＷＶＴＲ）として測定する。樹脂の軟化点はＲｉｎｇ ａｎｄ Ｂａｌｌ　ＡＳＴＭ Ｅ２８の方法に従って測定する。
次に、複合構造物の不織布支持体層をＮａｔｉｏｎａｌ Ｓｔａｒｃｈから材料コードＮａｃｒｙｌｉｃ Ｘ４４４５（登録商標）として市販されている自己架橋アクリルコポリマーエマルションで処理することにより、滑らない特性を与える。
実際には、Ｎａｃｒｙｌｉｃ Ｘ４４４５（登録商標）（固体含量４５％で市販されている）を水で希釈する（固体含量４５％のポリマー９０ｇに対して水１０ｇ）。既に熱可塑性フィルムで被覆した不織布上にこの結果的に生じる溶液をスプレーする。スプレーは室温（２３℃±２℃）で、２１．７３ｇ／ｍ２（液状ポリマー）をスプレーすることにより行われ、この量は室温乾燥後のポリマー８．８ｇ／ｍ２に相当する。
【００５０】
この複合構造物は、胸当てなどの吸収性物品のバックシートとして使用することができる。このような吸収性物品において、滑らない材料を備える支持体層は、使用時に衣類／ブラに面して直接衣類と接することを意図する。
添付図面を参照して、本発明を更に説明する。
【図面の簡単な説明】
【図１】横断面を拡大した本発明の複合構造物の部分斜視図であり、支持体層の内層上に適用された熱可塑性フィルム層と、滑らない材料が不連続なパターンを具える支持体層の外層を示す。
【図２】図１と同様の斜視図であり、支持体層の表面処理の代替な形態を示し、このとき表面は格子模様に滑らない材料を有する。
【図１】
2004511363.tif 000003
【図２】
2004511363.tif 000004
【国際公開パンフレット】
2004511363.tif 000005
2004511363.tif 000006
2004511363.tif 000007
2004511363.tif 000008
2004511363.tif 000009
2004511363.tif 000010
2004511363.tif 000011
2004511363.tif 000012
2004511363.tif 000013
2004511363.tif 000014
2004511363.tif 000015
2004511363.tif 000016
2004511363.tif 000017
2004511363.tif 000018
2004511363.tif 000019
2004511363.tif 000020
2004511363.tif 000021
2004511363.tif 000022
2004511363.tif 000023
2004511363.tif 000024
2004511363.tif 000025
2004511363.tif 000026
2004511363.tif 000027
2004511363.tif 000028
2004511363.tif 000029
2004511363.tif 000030
2004511363.tif 000031
2004511363.tif 000032
2004511363.tif 000033
【国際公開パンフレット（コレクトバージョン）】
2004511363.tif 000034
2004511363.tif 000035
【国際調査報告】
2004511363.tif 000036
2004511363.tif 000037
2004511363.tif 000038
2004511363.tif 000039